КЛЕИ, ПОЛУЧЕННЫЕ ИЗ ПОЛИМЕРНЫХ СИСТЕМ

1. Клей, содержащий, по меньшей мере, одну полимерную систему, где полимерную систему получают способом уменьшения вязкости расплава, по меньшей мере, одного полимерного смесевого исходного материала, где способ включает стадию обработки, по меньшей мере, одного полимерного смесевого исходного материала, по меньшей мере, одним донором радикалов в условиях сдвигового напряжения при температуре, большей, чем температура размягчения упомянутого полимерного смесевого исходного материала, который содержит:
а) эластомерный каучук или смесь из эластомерных каучуков, выбираемых из группы, состоящей из этилен-пропиленового каучука и терполимерного каучука этилен-пропилен-диенового мономера, и
b) полукристаллический олефиновый полимер или смесь из полукристаллических олефиновых полимеров.
2. Клей по п.1, где вязкость расплава, по меньшей мере, одного полимерного смесевого исходного материала уменьшают до достижения вязкости расплава (при 200°С) полученной полимерной системы, меньшей, чем 50% от первоначальной вязкости расплава (при 200°С) полимерного смесевого исходного материала.
3. Клей по п.1, где донор радикалов выбирают из азо-соединений, диазо-соединений и/или пероксидов.
4. Клей по п.1, где полимерный смесевой исходный материал характеризуется первоначальной вязкостью расплава при 200°С, равной, по меньшей мере, 300000 мПа·с.
5. Клей по п.1, где полимерная система характеризуется вязкостью расплава при 200°С в диапазоне от 3000 до 1000000 мПа·с.
6. Клей по п.1, где полимерная система характеризуется получающимся в результате молекулярно-массовым распределением Mw/Mn, определенным по методу гельпроникающей хроматографии, в диапазоне от 1,5 до 5,0.
7. Клей по п.1, где полимерная система характеризуется относительным удлинением при разрыве, равным, по меньшей мере, 50% согласно определению в соответствии с документом EN ISO 527-3.
8. Клей по п.1, где полимерная система характеризуется пределом прочности при разрыве, равным, по меньшей мере, 2,5 МПа согласно определению в соответствии с документом EN ISO 527-3.
9. Клей по п.1, где полимерная система характеризуется получающейся в результате температурой стеклования, определенной по методу ДСК, в диапазоне от 5°С до -65°С.
10. Клей по п.1, где полимерная система характеризуется получающейся в результате теплотой плавления, определенной по методу ДСК, в диапазоне от 30 до 90 Дж/г.
11. Клей по п.1, где полимерная система характеризуется получающейся в результате пиковой температурой плавления (Tm) в пределах от 125°С до 165°С согласно определению по методу ДСК.
12. Клей по п.1, где эластомерный каучук содержит сополимер этилена и пропилена, включающий, по меньшей мере, 40 масс.% этилена.
13. Клей по п.1, где эластомерный каучук содержит сополимер этилена и пропилена, включающий от 15 до 50 масс.% пропилена.
14. Клей по п.1, где эластомерный каучук содержит сополимер этилена и пропилена, модифицированный функциональным мономером, выбираемым из карбокислотных групп, ангидридных групп, гидроксильных групп, групп простого эфира, первичных аминогрупп, вторичных аминогрупп, третичных аминогрупп и сложноэфирных групп.
15. Клей по п.1, где эластомерный каучук содержит терполимер, включающий от 40 до 80 масс.% этилена, от 15 до 50 масс.% пропилена и от 2 до 15 масс.% диена.
16. Клей по п.15, где терполимер включает от 20 до 45 масс.% пропилена.
17. Клей по п.15, где диен выбирают из группы, состоящей из 1,4-гексадиена, норборнадиена, этилиденнорборнена, дициклопентадиена, бутадиена и изопрена.
18. Клей по по п.1, где эластомерный каучук содержит сополимер этилена и пропилена, включающий менее чем 35 масс.% этилена.
19. Клей по п.1, где полукристаллический олефиновый полимер представляет собой сополимер этилена, присутствующего в количестве в диапазоне от 1 до 35 масс.%, и, по меньшей мере, одного сомономера, присутствующего в количестве в диапазоне от 65 до 99 масс.% и выбираемого из группы, состоящей из С3-С20 альфа-олефинов.
20. Клей по п.1, где клей содержит, по меньшей мере, одну полимерную систему в количестве в диапазоне от 15 до 95 масс.%.
21. Клей по п.1, где клей дополнительно содержит одно или несколько веществ, повышающих клейкость, и/или один или несколько восков и/или одну или несколько добавок, выбираемых из пластификаторов, наполнителей, масел, стабилизаторов, антиоксидантов, пигментов, красящих веществ, полимерных добавок, противопенообразователей, консервантов, загустителей, реологических модификаторов, увлажнителей, маточных смесей и воды.
22. Клей по п.1, содержащий:
а) от 20 до 80 масс.%, по меньшей мере, одной полимерной системы;
b) от 5 до 80 масс.%, по меньшей мере, одного вещества, повышающего клейкость;
с) от 0 до 50 масс.%, по меньшей мере, одного воска; и
d) от 0 до 30 масс.%, по меньшей мере, одной добавки.
23. Клей по п.1, содержащий, по меньшей мере, 30 масс.%, по меньшей мере, одной полимерной системы, где клей характеризуется вязкостью в диапазоне от 100 до 500000 мПа·с и где вязкость определяют при температуре нанесения упомянутого клея.